(57)【特許請求の範囲】
【請求項１】
質量％で、
Ｃ：０．００６０％超０．０１００％以下、
Ｓｉ：０．０５％以下、
Ｍｎ：０．０５％以上０．６０％以下、
Ｐ：０．０５０％以下、
Ｓ：０．０５０％以下、
Ａｌ：０．０２０％以上０．０５０％以下、
Ｎ：０．０１４０％超０．０１８０％以下および
Ｃｒ：０．０４０％以下
を含有し、残部はＦｅおよび不可避的不純物の成分組成を有し、
圧延方向の時効指数が２５〜５５ＭＰａであり、
降伏強度が６２０〜７００ＭＰａであり、
板厚が０．２０ｍｍ以下である鋼板。
【請求項２】
質量％で、
Ｃ：０．００６０％超０．０１００％以下、
Ｓｉ：０．０５％以下、
Ｍｎ：０．０５％以上０．６０％以下、
Ｐ：０．０５０％以下、
Ｓ：０．０５０％以下、
Ａｌ：０．０２０％以上０．０５０％以下、
Ｎ：０．０１４０％超０．０１８０％以下および
Ｃｒ：０．０４０％以下
を含有し、残部はＦｅおよび不可避的不純物の成分組成を有し、
圧延方向の時効指数が２５〜５５ＭＰａであり、
降伏強度が６２０〜７００ＭＰａである鋼板からなる王冠。
【請求項３】
質量％で、
Ｃ：０．００６０％超０．０１００％以下、
Ｓｉ：０．０５％以下、
Ｍｎ：０．０５％以上０．６０％以下、
Ｐ：０．０５０％以下、
Ｓ：０．０５０％以下、
Ａｌ：０．０２０％以上０．０５０％以下、
Ｎ：０．０１４０％超０．０１８０％以下および
Ｃｒ：０．０４０％以下
を含有し、残部はＦｅおよび不可避的不純物の成分組成を有し、
圧延方向の時効指数が２５〜５５ＭＰａであり、
降伏強度が６２０〜７００ＭＰａである鋼板からなるＤＲＤ缶。
【請求項４】
請求項１に記載の鋼板の製造方法であり、
鋼素材を１２００℃以上で加熱し、仕上げ圧延温度：８７０℃以上および最終スタンドの圧下率：１０％以上の条件にて圧延を施して５５０〜７５０℃の温度範囲内で巻取る熱間圧延工程と、
前記熱間圧延後の熱延板に酸洗を行う酸洗工程と、
前記酸洗後の熱延板に、圧下率：８８％以上の冷間圧延を行う一次冷間圧延工程と、
前記一次冷間圧延後の冷延板を、６６０〜７６０℃の温度域に６０秒以下で保持したのち、１０℃／s以上の平均冷却速度で４５０℃以下３００℃以上の温度域まで冷却し、次いで５℃／s以上３０℃／s以下の平均冷却速度で１４０℃以下の温度域まで冷却する焼鈍工程と、
前記焼鈍板に、１０％以上４０％以下の圧下率で冷間圧延を行う二次冷間圧延工程と、を有する鋼板の製造方法。
【発明の詳細な説明】
【技術分野】
【０００１】
本発明は、鋼板、特に成形性に優れる高強度薄鋼板およびその製造方法に関するものである。このような鋼板の典型例としては、絞り加工と再絞り加工とを組み合わせて成形されるＤＲＤ（Drawing  and  Redrawing）缶の他、ガラス瓶などの栓として用いられる王冠の素材として供する、薄鋼板がある。さらに、本発明は、前記鋼板を成形して得られる王冠およびＤＲＤ缶に関するものである。
【背景技術】
【０００２】
さて、清涼飲料水や酒類などの飲料用の容器には、従来ガラス瓶が多く用いられている。特に、細口のガラス瓶には、王冠と呼ばれる金属製の栓が広く用いられている。一般的に、王冠は、薄鋼板を素材としてプレス成形によって製造され、瓶の口を塞ぐ円盤状の部分と、その周囲に設けられた襞状の部分からなり、襞状の部分を瓶の口にかしめることによって瓶を密封する。【０００３】
王冠が用いられる瓶には、ビールや炭酸飲料など、高い内圧を生じる内容物が充填されることが多い。このため、温度の変化などで内圧が高まった場合にも、王冠が変形して瓶の密封が破られることがないように、王冠には、高い耐圧強度が必要である。また、素材の強度が十分であっても、王冠に用いられる鋼板の材質均一性が低い場合は、王冠の形状が不揃いになって製品規格から外れるものが含まれることになる。このような不良形状の王冠を瓶の口にかしめても十分な密封性が得られない場合が生じるため、王冠の素材となる鋼板は材質均一性に優れていることも必要である。【０００４】
王冠の素材に供する薄鋼板には、主にＳＲ（Single  Reduced）鋼板が用いられている。これは、冷間圧延により鋼板を薄くした後に、焼鈍を施し、調質圧延を行うものである。従来の王冠用鋼板の板厚は、一般的に０．２２ｍｍ以上であり、食品や飲料の缶などに用いる軟鋼を素材としたＳＲ材を適用することで十分な耐圧強度と成形性を確保することが可能であった。【０００５】
近年、缶用鋼板と同様に、王冠用鋼板についてもコストダウンを目的とした薄肉化の要求が高まっている。王冠用鋼板の板厚が、０．２２ｍｍ未満とりわけ０．２０ｍｍ以下になると、従来のＳＲ材で製造した王冠では耐圧強度が不足することになる。王冠用鋼板として耐圧強度を確保するためには、薄肉化に伴う強度の低下を補う必要があり、焼鈍後に再度冷間圧延を施して加工硬化させる、ＤＲ（Double  Reduced）鋼板が適用されている。【０００６】
ところで、王冠は、成形初期に中央部がある程度絞られ、その後、外縁部が襞形状に成形される。ここで、王冠の素材が材質均一性の低い鋼板であると、該鋼板から製造される、王冠は外径および高さが不揃いになって製品規格から外れることがある。王冠の外径および高さが不揃いになって製品規格から外れるものがあると、大量に王冠を製造した際の歩留りが低下するといった問題がある。さらに、外径および高さが規格を外れた王冠は、瓶に打栓された後の輸送中に内容物の漏洩が生じ易く、蓋としての役割を果たさないといった問題もある。また、王冠の外径および高さが製品規格内であっても、鋼板強度が低い場合には、耐圧強度不足により王冠が外れる可能性がある。特に、板厚が例えば0.17mm以下と薄い場合には、従来の耐圧強度基準では王冠が外れることが多く、従来に比べて、より高い耐圧強度が要求されている。【０００７】
また、ＤＲＤ缶の素材として、材質均一性の低い鋼板を適用すると、ＤＲＤ缶の成形時に缶のフランジ部に発生する皺に代表される、形状不良をまねく可能性がある。このＤＲＤ缶についても、形状不良により製品規格から外れるものがあると、大量に王冠を製造した際の歩留りが低下するという、上記した王冠の場合と同様の問題となる。【０００８】
以上の点を踏まえた、王冠用の高強度薄鋼板について、例えば特許文献１には、質量％で、Ｃ：０．００１０％以上０．００６０％以下、Ｓｉ：０．００５％以上０．０５０％以下、Ｍｎ：０．１０％以上０．５０％以下、Ｐ：０．０４０％以下、Ｓ：０．０４０％以下、Ａｌ：０．１０００％以下、Ｎ：０．０１００％以下を含有し、圧延方向に対して２５〜６５°の方向のｒ値の最小値と全方向のｒ値の平均値、および降伏強度を適切に制御することにより薄厚でも十分な王冠耐圧を満たす王冠用鋼板およびその製造方法が開示されている。
【特許文献１】特許第６０５７０２３号公報
【発明の概要】
【発明が解決しようとする課題】
【０００９】
特許文献１に記載の鋼板は、０．００６０％以下のＣを含有した鋼を用い、二次冷間圧延におけるスタンド間張力と焼鈍温度を所定の関係とすることにより、王冠加工に適したｒ値（方向・大きさ）を得ている。この方法は、金属組織形成に影響を及ぼす熱間圧延工程を制御していないために、得られる鋼板は材質のばらつきが大きくなり、実用に供するのは困難である。【００１０】
本発明は、上記課題に鑑みてなされたものであって、その目的は、薄肉化しても十分な強度と優れた成形性を備える鋼板およびその製造方法を提供することにある。さらに、本発明の目的は、所定の寸法および形状に整えられる、形状安定性に優れた王冠およびＤＲＤ缶を提供することにある。
【課題を解決するための手段】
【００１１】
発明者らは、上記した課題を解決するための方途について鋭意究明したところ、所定の成分組成の下に機械的性質を特定することによって、高強度かつ優れた成形性を付与できることを見出した。本発明はこの知見に由来するものであり、その要旨構成は次のとおりである。【００１２】
（１）質量％で、
Ｃ：０．００６０％超０．０１００％以下、
Ｓｉ：０．０５％以下、
Ｍｎ：０．０５％以上０．６０％以下、
Ｐ：０．０５０％以下、
Ｓ：０．０５０％以下、
Ａｌ：０．０２０％以上０．０５０％以下、
Ｎ：０．０１４０％超０．０１８０％以下および
Ｃｒ：０．０４０％以下
を含有し、残部はＦｅおよび不可避的不純物の成分組成を有し、
圧延方向の時効指数が２５〜５５ＭＰａであり、
降伏強度が６２０〜７００ＭＰａである鋼板。【００１３】
（２）板厚が０．２０ｍｍ以下である前記（１）に記載の鋼板。【００１４】
（３）前記（１）または（２）に記載の鋼板からなる王冠。【００１５】
（４）前記（１）または（２）に記載の鋼板からなるＤＲＤ缶。【００１６】
（５）前記（１）または（２）に記載の鋼板の製造方法であり、
鋼素材を１２００℃以上で加熱し、仕上げ圧延温度：８７０℃以上および最終スタンドの圧下率：１０％以上の条件にて圧延を施して５５０〜７５０℃の温度範囲内で巻取る熱間圧延工程と、
前記熱間圧延後の熱延板に酸洗を行う酸洗工程と、
前記酸洗後の熱延板に、圧下率：８８％以上の冷間圧延を行う一次冷間圧延工程と、
前記一次冷間圧延後の冷延板を、６６０〜７６０℃の温度域に６０秒以下で保持したのち、１０℃／s以上の平均冷却速度で４５０℃以下の温度域まで冷却し、次いで５℃／s以上の平均冷却速度で１４０℃以下の温度域まで冷却する焼鈍工程と、
前記焼鈍板に、１０％以上４０％以下の圧下率で冷間圧延を行う二次冷間圧延工程と、を有する鋼板の製造方法。
【発明の効果】
【００１７】
本発明によれば、薄肉化しても十分な強度を有しかつ成形性に優れる鋼板を、その有利な製造方法と共に提供することができる。さらに、本発明の鋼板を例えば王冠用あるいはＤＲＤ缶用に供した場合に、高い耐圧強度を安定して有する王冠あるいは形状安定性に優れたＤＲＤ缶を成形することができる。
【発明を実施するための形態】
【００１８】
本発明に係る鋼板は、質量％で、Ｃ：０．００６０％超０．０１００％以下、Ｓｉ：０．０５％以下、Ｍｎ：０．０５％以上０．６０％以下、Ｐ：０．０５０％以下、Ｓ：０．０５０％以下、Ａｌ：０．０２０％以上０．０５０％以下、Ｎ：０．０１４０％超０．０１８０％以下およびＣｒ：０．０４０％以下を含有し、残部はＦｅおよび不可避的不純物の成分組成を有し、圧延方向の時効指数が２５〜５５ＭＰａである。
まず、鋼板の成分組成における各成分量の限定理由から順に説明する。なお、成分に関する「％」表示は、特に断らない限り「質量％」を示す。
【００１９】
Ｃ：０．００６０％超０．０１００％以下
Ｃの含有量を０．００６０％以下とすると、後述の二次冷間圧延後の鋼板の圧延方向の時効指数が２５ＭＰａ未満となり、例えば王冠用に供した場合に、耐圧強度が低下する。同様に、例えばＤＲＤ缶用に供した場合に、ＤＲＤ缶成形時にフランジ部にしわが発生し形状不良の缶となる。一方、Ｃ含有量が０．０１００％超となると、二次冷間圧延後の鋼板のフェライトが微細となりすぎて鋼板強度が過剰に上昇して成形性が劣化し、例えば王冠用に供した場合に、成形した王冠の形状が劣化することに起因して、耐圧強度が低下する。同様に、例えばＤＲＤ缶用に供した場合に、ＤＲＤ缶成形時にフランジ部にしわが発生し形状不良の缶となる。よって、Ｃの含有量は０．００６０％超０．０１００％以下とする。好ましくは、Ｃの含有量は０．００６５％以上０．００９０％以下とする。
【００２０】
Ｓｉ：０．０５％以下
Ｓｉを多く含むと鋼板強度が過剰に上昇して成形性が劣化し、例えばＤＲＤ缶用に供した場合に、ＤＲＤ缶成形時にフランジ部にしわが発生する形状不良をまねく。よって、Ｓｉの含有量は０．０５％以下とする。また、過剰にＳｉを低下させることは製鋼コストの増大を招くため、Ｓｉの含有量は０．００４％以上とすることが好ましい。より好ましくは、０．０１％以上０．０３％以下である。
【００２１】
Ｍｎ：０．０５％以上０．６０％以下
Ｍｎの含有量が０．０５％を下回ると、Ｓの含有量を低下させても熱間脆化を回避することが困難になり、連続鋳造時に表面割れなどの問題が生じる。よって、Ｍｎの含有量は０．０５％以上とする。一方、Ｍｎを多く含むと、Ｃと同様の理由により、例えば王冠用に供した場合に、成形した王冠の形状が劣化して耐圧強度が低下する。同様に、例えばＤＲＤ缶用に供した場合に、ＤＲＤ缶成形時にフランジ部にしわが発生する形状不良をまねく。よって、Ｍｎの含有量は０．６０％以下とする。好ましくは、Ｍｎの含有量は０．１０％以上０．５０％以下である。
【００２２】
Ｐ：０．０５０％以下
Ｐの含有量が０．０５０％を超えると、鋼板が過剰に硬質化し、二次冷間圧延後の鋼板の圧延方向の時効指数が２５ＭＰａ未満となり、例えば王冠用に供した場合に、成形した王冠の形状が劣化するとともに、耐圧強度が低下する。同様に、例えばＤＲＤ缶用に供した場合に、ＤＲＤ缶成形時にフランジ部にしわが発生する形状不良をまねく。よって、Ｐの含有量の上限値は０．０５０％とする。また、Ｐを０．００１％未満とするには脱Ｐコストが過大となるため、Ｐの含有量は０．００１％以上とすることが好ましい。
【００２３】
Ｓ：０．０５０％以下
Ｓは、鋼板中でＭｎと結合してＭｎＳを形成し、多量に析出することで鋼板の熱間延性を低下させる。Ｓの含有量が０．０５０％を超えるとこの影響が顕著となる。よって、Ｓの含有量の上限値は０．０５０％とする。また、Ｓを０．００５％未満とするには脱Ｓコストが過大となるため、Ｓの含有量は０．００４％以上とすることが好ましい。
【００２４】
Ａｌ：０．０２０％以上０．０５０％以下
Ａｌは、脱酸剤として含有させる元素であり、また鋼中のＮとＡｌＮを形成し、鋼中の固溶Ｎを減少させる。Ａｌ含有量が０．０２０％未満であると脱酸剤としての効果が不十分になり、凝固欠陥の発生を招くとともに製鋼コストが増大する。さらに、二次冷間圧延後の鋼板の圧延方向の時効指数が２５ＭＰａ未満となり、例えば王冠用に供した場合に耐圧強度が低下する。同様に、例えばＤＲＤ缶用に供した場合に、ＤＲＤ缶成形時にフランジ部にしわが発生する形状不良をまねく。一方、Ａｌの含有量が０．０５０％超となると、ＡｌＮの形成が増加して、後述する固溶Ｎとして鋼板強度に寄与するＮ量が低減し、鋼板強度が低下するため、Ａｌ含有量は０．０５０％以下とする。好ましくは、Ａｌ含有量は０．０３０％以下０．０４５％以下である。
【００２５】
Ｎ：０．０１４０％超０．０１８０％以下
Ｎの含有量を０．０１４０％以下とすると、二次冷間圧延後の鋼板の圧延方向の時効指数が２５ＭＰａ未満となり、例えば王冠用に供した場合に耐圧強度が低下するとともに、後述する固溶Ｎとして鋼板強度に寄与するＮ量が低減し、鋼板強度が低下する。あるいは、例えばＤＲＤ缶用に供した場合に、ＤＲＤ缶成形時にフランジ部にしわが発生し形状不良の缶となる。一方、Ｎ含有量が０．０１８０％超となると、上記の時効指数が５５ＭＰａ超となり、二次冷間圧延後の鋼板が過剰に硬質化し、例えば王冠用に供した場合に、成形した王冠の形状が劣化して耐圧強度が低下する。あるいは、例えばＤＲＤ缶用に供した場合に、ＤＲＤ缶成形時にフランジ部にしわが発生する形状不良をまねく。好ましくは、Ｎの含有量は０．０１５０％超０．０１７０％以下とする。
【００２６】
Ｃｒ：０．０４０％以下
Ｃｒの含有量が０．０４０％を超えると、二次冷間圧延後の鋼板の圧延方向の時効指数が２５ＭＰａ未満となり、例えば王冠用に供した場合に耐圧強度が低下するとともに、固溶Ｃとして鋼板強度に寄与するＣ量が低減し、鋼板強度が低下する。あるいは、例えばＤＲＤ缶用に供した場合に、ＤＲＤ缶成形時にフランジ部にしわが発生する形状不良をまねく。よって、Ｃｒの含有量の上限値は０．０４０％とする。また、Ｃｒを０．００１％未満とするためには製鋼コストが過大となるため、Ｃｒの含有量は０．００１％以上とすることが好ましい。
以上の成分以外の残部は、Ｆｅおよび不可避的不純物とする。
【００２７】
次に、本発明に係る鋼板の機械的性質として、圧延方向の時効指数が２５〜５５ＭＰａであることが肝要である。
すなわち、鋼板の圧延方向の時効指数が２５ＭＰａ未満となると、該鋼板を例えば王冠用に供して多数の王冠を成形して耐圧試験に供した場合に、耐圧強度の低い王冠が散見されることになり、王冠を製造する際の歩留りが低下する。あるいは、例えばＤＲＤ缶用に供した場合に、ＤＲＤ缶成形時にフランジ部にしわが発生する形状不良をまねく。一方、時効指数が５５ＭＰａを超えると、鋼板強度が過剰に上昇するために、例えば王冠用に供した際に王冠の形状が不均一となり、多数の王冠を成形して耐圧試験に供した場合に、耐圧強度の低い王冠が散見されることになり、王冠を製造する際の歩留りが低下する。あるいは、例えばＤＲＤ缶用に供した場合に、ＤＲＤ缶成形時にフランジ部にしわが発生する形状不良をまねく。
【００２８】
ここで、鋼板の圧延方向の時効指数は、鋼板の圧延方向に平行にＪＩＳ５号サイズの引張試験片を採取して、「ＪＩＳ  Ｇ３１３５」を参考に試験を行って得られる。すなわち、試験片に予ひずみ８％を与えて、そのときの荷重（８％予ひずみ荷重；Ｐ１）を読み取り、その後荷重を除去した。次いで、予ひずみを与えた試験片に１００℃で１時間の熱処理を施した。熱処理後に引張試験を実施して降伏荷重（熱処理後荷重；Ｐ２）を読み取り、次式で時効指数を求めた。
時効指数＝（Ｐ２−Ｐ１）／Ａ  （Ａ；予ひずみ前の試験片平行部断面積）
【００２９】
上記を満足する時効指数は、成分組成を調整し、熱間圧延工程での加熱温度、仕上げ圧延温度、最終スタンドの圧下率、巻取り温度を調整し、一次冷間圧延率の圧下率を調整し、連続焼鈍工程での冷却速度を調整し、二次冷間圧延工程における圧下率を調整することで得ることができる。なお、製造条件の詳細については、後述する。
【００３０】
以上の成分組成および機械的性質を有する鋼板では、例えば０．２０ｍｍ以下の板厚であっても、高い強度、具体的には６２０ＭＰａ以上の降伏強度を確保することができる。
すなわち、本発明の鋼板には、例えば王冠に供する場合に、瓶の口にかしめた王冠が内圧によって外れないための、耐圧強度が求められる。従来用いられてきた王冠用鋼板の板厚は０．２２ｍｍ以上であったが、板厚を０．２０ｍｍ以下、特に０．１８ｍｍ以下とする薄肉化にあたっては、従来よりも高い強度が必要となる。鋼板の降伏強度が６２０ＭＰａ未満であると、上記のような薄肉化した王冠に十分な耐圧強度を付与することが不可能である。そのためには、降伏強度は６２０ＭＰａ以上である必要がある。降伏強度が高すぎると王冠成形時に王冠高さが低くなり王冠形状が不均一となるため、圧延方向の降伏強度は７００ＭＰａ以下である必要がある。
【００３１】
なお、降伏強度は「ＪＩＳ  Ｚ  ２２４１」に示される金属材料引張試験方法により測定できる。
【００３２】
次に、本発明に係る鋼板の製造方法について説明する。
本発明の鋼板は、上記成分組成からなる鋼素材（鋼スラブ）を、１２００℃以上で加熱し、仕上げ圧延温度が８７０℃以上で、最終スタンドの圧下率が１０％以上とし、５５０〜７５０℃の温度範囲内で巻取る熱間圧延工程と、前記熱間圧延後に酸洗する酸洗工程と、前記酸洗工程後に、圧下率が８８％以上で冷間圧延する一次冷間圧延工程と、前記一次冷間圧延後に、均熱温度が６６０〜７６０℃の温度域にある保持時間が６０秒以下とし、１０℃／s以上の平均冷却速度で４５０℃以下の温度域まで冷却し、５℃／s以上の平均冷却速度で１４０℃以下の温度域まで冷却する連続焼鈍工程と、１０％以上４０％以下の圧下率で二次冷間圧延を行うことで製造される。
【００３３】
なお、以下の説明において、温度の規定は鋼板の表面温度を基準とする。また、平均冷却速度は表面温度を基に計算して得られた値とする。例えば、均熱温度から４５０℃以下の温度域までの平均冷却速度は（（均熱温度−（４５０℃以下の温度域））／均熱温度から（４５０℃以下の温度域）までの冷却時間）で表される。なお、上式における「４５０℃以下の温度域」とは該温度域にある冷却停止温度を意味している。
【００３４】
本発明に係る鋼板を製造する際は、転炉などを用いた公知の方法により、溶鋼を上記の化学成分に調整し、その後、例えば連続鋳造法によるスラブとして、鋼素材とする。
【００３５】
（鋼素材加熱温度：１２００℃以上）
熱間圧延工程の鋼素材の加熱温度は１２００℃以上とする。該加熱温度が１２００℃未満であると、本発明において強度を確保するために必要な固溶Ｎ量が低減し、強度が低下するため、１２００℃以上とする。なお、本発明の鋼組成では鋼中Ｎは主にＡｌＮとして存在すると考えられるため、Ｎの総量（Ｎtotal）からＡｌＮとして存在するＮ量（ＮasAlN）を差し引いた（Ｎtotal−（ＮasAlN））を固溶Ｎ量とみなした。鋼板の圧延方向の降伏強度を６００ＭＰａ以上とするためには、固溶Ｎ量は０．０１４１％以上であることが好ましく、鋼素材加熱温度を１２００℃以上とすることで確保することができる。より好ましい固溶Ｎ量は、０．０１５０％以上であり、そのためには鋼素材加熱温度を１２２０℃以上とするとよい。鋼素材加熱温度は１３００℃超としても効果が飽和するため１３００℃以下が好ましい。
【００３６】
（仕上げ圧延温度：８７０℃以上）
熱間圧延工程の仕上げ温度が８７０℃未満となると、鋼板の圧延方向の時効指数が２５ＭＰａ未満となり、例えば王冠用に供した場合に耐圧強度が低下する。さらに、鋼板を例えばＤＲＤ缶用に供した場合に、ＤＲＤ缶成形時にフランジ部にしわが発生する形状不良をまねく。従って、仕上げ温度は、例えばＤＲＤ缶用に供した場合、ＤＲＤ缶成形時にフランジ部にしわが発生する形状不良を生じる。従って、仕上げ温度は、８７０℃以上とする。一方、必要以上に仕上げ圧延温度を高くすることは薄鋼板の製造を困難にする場合がある。具体的には、仕上げ圧延温度は８７０℃以上９５０℃以下の温度範囲内とすることが好ましい。
【００３７】
（最終スタンドの圧下率：１０％以上）
熱間圧延工程の最終スタンドの圧下率は１０％以上とする。最終スタンドの圧下率が１０％未満となると、鋼板の圧延方向の時効指数が２５ＭＰａ未満となり、例えば王冠用に供した場合に耐圧強度が低下する。さらに、鋼板を例えばＤＲＤ缶用に供した場合に、ＤＲＤ缶成形時にフランジ部にしわが発生する形状不良をまねく。従って、最終スタンドの圧下率は１０％以上とする。フェライト粒径の標準偏差を小さくするには最終スタンドの圧下率は１２％以上とすることが好ましい。最終スタンドの圧下率の上限は、圧延荷重の観点で１５％以下とすることが好ましい。
【００３８】
（巻取温度：５５０〜７５０℃）
熱間圧延工程の巻取温度が５５０℃未満となると、鋼板の圧延方向の時効指数が２５ＭＰａ未満となり、例えば王冠用に供した場合に耐圧強度が低下するため、あるいは、例えばＤＲＤ缶用に供した場合に、ＤＲＤ缶成形時にフランジ部にしわが発生する形状不良をまねく。従って、巻取温度は５５０℃以上とする。一方、巻取温度が７５０℃より高くなると、鋼板のフェライトの一部が粗大化し、鋼板の強度が低下し、例えば王冠用に供した場合に耐圧強度が低下する。さらに、鋼板を例えばＤＲＤ缶用に供した場合に、ＤＲＤ缶成形時にフランジ部にしわが発生する形状不良をまねく。従って、巻取温度は７５０℃以下が好ましい。好ましくは６００℃以上７００℃以下である。
【００３９】
（酸洗）
その後、酸洗を行うことが好ましい。酸洗は、表層スケールが除去できればよく、特に条件を限定する必要はない。
【００４０】
次に、冷間圧延は、焼鈍を挟む２回に分けて行う。
（一次冷間圧延圧下率：８８％以上）
まず、一次冷間圧延工程の圧下率は８８％以上とする。一次冷間圧延工程の圧下率は８８％未満となると冷間圧延で鋼板に付与されるひずみが低下するため、連続焼鈍工程における再結晶が不均一となり、再結晶後のフェライト粒径のサイズのばらつきが大きくなり、二次冷間圧延後の鋼板の圧延方向の時効指数が２５ＭＰａ未満となって耐圧強度が低下する。さらに、鋼板を例えばＤＲＤ缶用に供した場合に、ＤＲＤ缶成形時にフランジ部にしわが発生する形状不良をまねく。従って、一次冷間圧延工程の圧下率は８８％以上とする。より好ましくは８９〜９４％とする。
【００４１】
一次冷間圧延後の焼鈍工程では、６６０〜７６０℃の温度域に６０秒以下で保持したのち、１０℃／s以上の平均冷却速度で４５０℃以下の温度域まで冷却する前段冷却と、次いで５℃／s以上の平均冷却速度で１４０℃以下の温度域まで冷却する後段冷却と、を行う。
（均熱温度：６６０〜７６０℃）
すなわち、連続焼鈍工程における均熱温度は、６６０〜７６０℃の温度で行う。均熱温度を７６０℃超とすると、連続焼鈍においてヒートバックルなどの通板トラブルが発生しやすくなり、好ましくない。また、鋼板のフェライト粒径が一部粗大化し、鋼板の強度が低下するとともに、鋼板の圧延方向の時効指数が２５ＭＰａ未満となり、例えば王冠用に供した場合に耐圧強度が低下する。さらに、鋼板を例えばＤＲＤ缶用に供した場合に、ＤＲＤ缶成形時にフランジ部にしわが発生する形状不良をまねく。一方、焼鈍温度が６６０℃未満であると、再結晶が不完全となり、鋼板のフェライト粒径が一部細かくなり、二次冷間圧延後の鋼板の圧延方向の時効指数が２５ＭＰａ未満となって耐圧強度が低下する。さらに、鋼板を例えばＤＲＤ缶用に供した場合に、ＤＲＤ缶成形時にフランジ部にしわが発生する形状不良をまねく。従って、均熱温度は、６６０〜７６０℃の温度で行うこととする。好ましくは、６８０〜７３０℃の温度で行う。
【００４２】
均熱温度が６６０〜７６０℃の温度域にある保持時間は６０秒以下とする。保持時間が６０秒を超えると、鋼板に含有するＣがフェライト粒界へ偏析して、連続焼鈍工程での冷却過程で炭化物として析出し、鋼板強度に寄与する固溶Ｃ量が低減し、降伏強度が低下するとともに、二次冷間圧延後の鋼板の圧延方向の時効指数が２５ＭＰａ未満となって耐圧強度が低下する。さらに、鋼板を例えばＤＲＤ缶用に供した場合に、ＤＲＤ缶成形時にフランジ部にしわが発生する形状不良をまねく。従って、均熱温度が６６０〜７６０℃の温度域にある保持時間は６０秒以下とする。なお、保持時間が５秒未満となると、均熱帯のロールを鋼板が通板する際の安定性が損なわれるため、好ましくは保持時間を５秒以上とする。
【００４３】
（前段冷却：１０℃／s以上の平均冷却速度で４５０℃以下まで冷却）
前記均熱後、１０℃／s以上の平均冷却速度で４５０℃以下の温度域まで冷却する。平均冷却速度が１０℃／ｓ未満となると、冷却中に炭化物析出が促進されて、鋼板強度に寄与する固溶Ｃ量が低減し、降伏強度が低下するとともに、二次冷間圧延後の鋼板の圧延方向の時効指数が２５ＭＰａ未満となって耐圧強度が低下する。さらに、鋼板を例えばＤＲＤ缶用に供した場合に、ＤＲＤ缶成形時にフランジ部にしわが発生する形状不良をまねく。なお、平均冷却速度が５０℃／ｓ超となると上記の効果が飽和するため、平均冷却速度は５０℃／ｓ以下とすることが好ましい。
また、均熱後の前段冷却における冷却停止温度が４５０℃超となると、前段冷却後に炭化物析出が促進されて、鋼板強度に寄与する固溶Ｃ量が低減し、降伏強度が低下するとともに、二次冷間圧延後の鋼板の圧延方向の時効指数が２５ＭＰａ未満となって耐圧強度が低下する。さらに、鋼板を例えばＤＲＤ缶用に供した場合、ＤＲＤ缶成形時にフランジ部にしわが発生する形状不良をまねく。なお、均熱後の前段冷却における冷却停止温度が３００℃未満となると、炭化物析出抑制効果が飽和するばかりか、二次冷間圧延後の鋼板の圧延方向の時効指数が５５ＭＰａ超となり、鋼板強度が過剰に上昇するため、例えば王冠用に供した場合に王冠の形状が不均一となり、多数の王冠を成形して耐圧試験に供すると耐圧強度の低い王冠が散見されることになり、王冠を製造する際の歩留りが低下する。さらに、鋼板を例えばＤＲＤ缶用に供した場合、ＤＲＤ缶成形時にフランジ部にしわが発生する形状不良をまねく。さらにまた、通板する際の鋼板形状が劣化してトラブルが発生する、虞れがあるため、均熱後の冷却停止温度は３００℃以上とすることが好ましい。
【００４４】
（後段冷却：５℃／s以上の平均冷却速度で１４０℃以下まで）
前段冷却後の後段冷却では、５℃／s以上の平均冷却速度で前段冷却時の冷却停止温度から１４０℃以下の温度域まで冷却する。平均冷却速度が５℃／ｓ未満となると、鋼板強度に寄与する固溶Ｃ量が低減し降伏強度が低下するとともに、二次冷間圧延後の鋼板の圧延方向の時効指数が２５ＭＰａ未満となって耐圧強度が低下する。さらに、鋼板を例えばＤＲＤ缶用に供した場合、ＤＲＤ缶成形時にフランジ部にしわが発生する形状不良をまねく。なお、平均冷却速度が３０℃／ｓ超となると、効果が飽和するばかりか、冷却設備に過剰なコストが発生するため後段冷却での平均冷却速度は３０℃／ｓ以下が好ましい。より好ましくは２５℃／ｓ以下である。
後段冷却では１４０℃以下まで冷却する。１４０℃超となると、鋼板強度に寄与する固溶Ｃ量が低減し、降伏強度が低下するとともに、二次冷間圧延後の鋼板の圧延方向の時効指数が２５ＭＰａ未満となって耐圧強度が低下する。さらに、鋼板を例えばＤＲＤ缶用に供した場合、ＤＲＤ缶成形時にフランジ部にしわが発生する形状不良をまねく。なお、冷却停止温度が１００℃未満となると効果が飽和するばかりか、冷却設備に過剰なコストが発生するため１００℃以上が好ましい。より好ましくは１２０℃以上である。
【００４５】
（二次冷間圧延圧下率：１０％以上４０％以下）
本発明の鋼板は、焼鈍後の二回目の冷間圧延により高い降伏強度を得ることができる。すなわち、二次冷間圧延の圧下率が１０％未満であると、十分な降伏強度が得られず、例えば王冠用に供した場合の耐圧強度が低下する。また、二次冷間圧延の圧下率が４０％を超えると、異方性が過大となり、例えば王冠用に供した場合の耐圧強度が低下する。さらに、鋼板を例えばＤＲＤ缶用に供した場合、ＤＲＤ缶成形時にフランジ部にしわが発生する形状不良をまねく。よって、二次冷間圧延の圧下率は１０％以上４０％以下とすることが好ましい。より好ましくは、二次冷間圧延の圧下率は１５％超３５％以下である。
【００４６】
上記のようにして得た冷延鋼板は、その後、必要に応じて、鋼板表面に、例えば電気めっきにより、錫めっき、クロムめっき、ニッケルめっき等のめっき処理を施してめっき層を形成し、めっき鋼板として使用に供してもよい。なお、めっき等の表面処理の膜厚は、板厚に対して十分に小さいので、鋼板の機械特性への影響は無視できるレベルである。
【００４７】
以上、説明したように、本発明の鋼板は、薄肉化しても十分な強度および優れた材質均一性を備えることができる。従って、本発明の鋼板は特に王冠あるいはＤＲＤ缶の素材としては最適である。
また、本発明の王冠は、上述した鋼板を用いて成形されるものである。王冠は、主に瓶の口を塞ぐ円盤状の部分と、その周囲に設けられた襞状の部分とから構成される。本発明の王冠は、本発明の鋼板を円形のブランクに打ち抜いた後、プレス成形により成形することができる。本発明の王冠は、十分な降伏強度を有し、かつ、材質均一性に優れた鋼板から製造されるので、薄肉化しても王冠としての耐圧強度に優れており、かつ王冠の外径および高さの均一が優れているため、王冠製造工程での歩留りが向上し、王冠製造に伴う廃棄物の排出量を減らす効果を有する。
【００４８】
同様に、本発明のＤＲＤ缶は、上述した鋼板を用いて成形されるものである。ＤＲＤ缶は、本発明の鋼板を円形のブランクに打ち抜いた後、絞り加工および再絞り加工を施すことにより成形することができる。本発明の鋼板を素材とするＤＲＤ缶は、形状が均一で製品規格から外れることがないため、ＤＲＤ缶製造工程での歩留まりが向上し、ＤＲＤ缶製造に伴う廃棄物の排出量を減らす効果も有する。
【実施例１】
【００４９】
表１に示す成分組成を含有し、残部はＦｅおよび不可避的不純物からなる鋼を転炉で溶製し、連続鋳造することにより鋼スラブを得た。ここで得られた鋼スラブに対して、表２に示すスラブ加熱温度、仕上圧延温度、巻取り温度での熱間圧延を施した。この熱間圧延後には酸洗を行った。次いで、表２に示す圧下率で一次冷間圧延を行い、表２に示す連続焼鈍条件にて連続焼鈍し、引き続き、表２に示す圧下率で二次冷間圧延を施した。得られた鋼板に電解クロム酸処理を連続的に施して、ティンフリースチールを得た。【００５０】
【表１】
0006468405.tif 000002
【００５１】
以上にしたがって得られた鋼板に対して、２１０℃および１５分の塗装焼付け相当の熱処理を行った後、引張試験を行った。引張試験は、ＪＩＳ５号サイズの引張試験片を用いて、「ＪＩＳ  Ｚ  ２２４１」に従って行い、圧延方向の降伏強度を測定した。また、上記した測定方法に従って、鋼板の圧延方向の時効指数を求めた。
なお、この塗装焼付け相当の熱処理は、該熱処理前の鋼板材質に何ら影響を与えるものではない。【００５２】
得られた鋼板を用いて王冠に成形し、王冠成形性を評価した。すなわち、直径３７ｍｍの円形ブランクを使用し、プレス加工により各鋼板について各５０個（Ｎ＝５０）の王冠を成形した。次いで、王冠の高さ（王冠天面からスカート下端までの距離）をマイクロメータにて測定した。なお、Ｎ＝２０の王冠高さの標準偏差が０．０９ｍｍ以下は王冠形状に優れ、同０．０９ｍｍ超は王冠形状に劣ると判定した。得られた測定結果を表２に示す。【００５３】
また、得られた王冠について、耐圧試験も行った。
ここで、耐圧試験は、王冠の内側に塩化ビニル製ライナーを成形し、市販ビール瓶に打栓してＳｅｃｕｒｅ  Ｐａｋ社製Ｓｅｃｕｒｅ  Ｓｅａｌ  Ｔｅｓｔｅｒを用いて王冠が外れる内圧を測定し、王冠が外れた内圧を耐圧強度とした。各５０個の王冠に耐圧試験を実施して、耐圧強度が１６５ｐｓｉ以上である王冠の数が４７個以上の場合を◎、耐圧強度が１６５ｐｓｉ以上である王冠の数が４５個または４６個の場合を○、耐圧強度が１６５ｐｓｉ以上である王冠の数が４５未満の場合を×と評価した。得られた結果を表２に示す。【００５４】
得られた鋼板を用いて、２１０℃、１５分の塗装焼付け相当の熱処理を行った後、ＤＲＤ缶に成形し、ＤＲＤ缶成形性を評価した。すなわち、直径１５８ｍｍの円形ブランクを使用し、絞り加工および再絞り加工を施し、内径８２．８ｍｍ、フランジ径１０２ｍｍのＤＲＤ缶を成形し、ＤＲＤ缶成形性を評価した。評価は、目視でフランジ部に微細なしわが３箇所以上見られるサンプルを×、フランジ部の微細なしわが２箇所であるサンプルを○、フランジ部の微細なしわが１箇所以下であるサンプルを◎とした。この評価結果を表２に示す。【００５５】
【表２】
0006468405.tif 000003
【００５６】
表２より、本発明例であるＮｏ．１〜２２の鋼板は、圧延方向の降伏強度が６００ＭＰａ以上、かつ耐圧強度が１６５ｐｓｉ以上である王冠の数が４５個以上であり、安定した耐圧強度を有していた。また、圧延方向の降伏強度が５６０ＭＰａ以上、かつ王冠高さの標準偏差が０．０９ｍｍ以下であり、王冠成形性が良好であり、ＤＲＤ缶成形性が良好であった。【００５７】
一方、比較例であるＮｏ．２３〜２５の鋼板は、Ｃの含有量が多すぎるため、二次冷間圧延後の鋼板のフェライト粒径が微細となることならびに時効指数が５５ＭＰａ超となり鋼板が過剰に硬質化するため、成形した王冠の形状が不均一となることに起因して、耐圧強度が１６５ｐｓｉ以上である王冠の数が４５未満となり王冠相互で耐圧強度がばらつき高い耐圧強度を安定して得られなかった。さらに、王冠高さの標準偏差が０．０９ｍｍ超となり王冠成形性が劣化し、ＤＲＤ缶成形性も劣化することが分かった。【００５８】
Ｎｏ．２６〜２８の鋼板は、Ｃの含有量が少なすぎるため、二次冷間圧延後の鋼板の圧延方向の時効指数が２５ＭＰａ未満となり、耐圧強度が１６５ｐｓｉ以上である王冠の数が４５未満となり王冠相互で耐圧強度がばらつくことが分かった。また、ＤＲＤ缶成形性も劣化することが分かった。【００５９】
Ｎｏ．２９の鋼板は、Ｍｎの含有量が多すぎるため、鋼板が過剰に硬質化するため王冠の形状が劣化することに起因して、耐圧強度が１６５ｐｓｉ以上である王冠の数が４５未満となり高い耐圧強度を安定して得られなかった。また、ＤＲＤ缶成形性も劣化することが分かった。【００６０】
Ｎｏ．３０の鋼板は、Ａｌの含有量が多すぎるため、ＡｌＮの形成が増加して、固溶Ｎとして鋼板強度に寄与するＮ量が低減し、鋼板強度が低下するためならびに二次冷間圧延後の鋼板の圧延方向の時効指数が２５ＭＰａ未満となり、耐圧強度が１６５ｐｓｉ以上である王冠の数が４５未満となり高い耐圧強度を安定して得られなかった。また、ＤＲＤ缶成形性も劣化することが分かった。【００６１】
Ｎｏ．３１の鋼板は、Ａｌの含有量が少なすぎるため、脱酸剤としての効果が不十分であり、凝固欠陥の発生を招くとともに製鋼コストが増大する。また、時効指数が５５ＭＰａ超となり、二次冷間圧延後の鋼板が過剰に硬質化し、成形した王冠の形状が不均一となることに起因して、耐圧強度が１６５ｐｓｉ以上である王冠の数が４５未満となり高い耐圧強度を安定して得られなかった。また、ＤＲＤ缶成形性も劣化することが分かった。【００６２】
Ｎｏ．３２〜３４の鋼板は、Ｎの含有量が多すぎるため、時効指数が５５ＭＰａ超となり、二次冷間圧延後の鋼板が過剰に硬質化し、成形した王冠の形状が不均一となることに起因して、耐圧強度が１６５ｐｓｉ以上である王冠の数が４５未満となり高い耐圧強度を安定して得られなかった。また、ＤＲＤ缶成形性も劣化することが分かった。【００６３】
Ｎｏ．３５〜３７の鋼板は、Ｎの含有量が少なすぎるため、二次冷間圧延後の鋼板の圧延方向の時効指数が２５ＭＰａ未満となり、耐圧強度が１６５ｐｓｉ以上である王冠の数が４５未満となり安定した耐圧強度を有しないとともに固溶Ｎとして鋼板強度に寄与するＮ量が低減し、鋼板強度が低下することが分かった。また、ＤＲＤ缶成形性も劣化することが分かった。【００６４】
Ｎｏ．３８の鋼板は、Ｐの含有量が多すぎるため、二次冷間圧延後の鋼板の圧延方向の時効指数が２５ＭＰａ未満となり、成形した王冠の形状が不均一となることに起因して、耐圧強度が１６５ｐｓｉ以上である王冠の数が４５未満となり高い耐圧強度を安定して得られなかった。またＤＲＤ缶成形性も劣化することが分かった。【００６５】
Ｎｏ．３９の鋼板は、Ｃｒの含有量が多すぎるため、二次冷間圧延後の鋼板の圧延方向の時効指数が２５ＭＰａ未満となり、耐圧強度が１６５ｐｓｉ以上である王冠の数が４５未満となり安定した耐圧強度を有しないとともに固溶Ｃとして鋼板強度に寄与するＣ量が低減し、鋼板強度が低下することが分かった。またＤＲＤ缶成形性も劣化することが分かった。【００６６】
また、Ｎｏ．４０の鋼板は、Ｓｉの含有量が多すぎるため、鋼板が過剰に硬質化し、成形した王冠の形状が不均一となることに起因して、耐圧強度が１６５ｐｓｉ以上である王冠の数が４５未満となり高い耐圧強度を安定して得られなかった。またＤＲＤ缶成形性も劣化することが分かった。
【実施例２】
【００６７】
表１に示した鋼Ｎｏ．４、１０および１７の成分組成を有し、残部はＦｅおよび不可避的不純物からなる鋼を転炉で溶製し、連続鋳造することにより鋼スラブを得た。ここで得られた鋼スラブに対して、表３に示すスラブ加熱温度、仕上圧延温度、巻取温度での熱間圧延を施した。熱間圧延後には酸洗を施した。次いで、表３に示す圧下率で一次冷間圧延を行い、表３に示す均熱保持温度、均熱保持時間、前段冷却平均速度、前段冷却停止温度、後段冷却平均速度、後段冷却停止温度で連続焼鈍し、引き続き、表３に示す圧下率で二次冷間圧延を施した。得られた鋼板に電解クロム酸処理を連続的に施して、ティンフリースチールを得た。【００６８】
以上により得られた鋼板に対して、前述と同様の方法で引張試験を行うとともに、同様に鋼板の圧延方向の時効指数を求めた。さらに、前述と同様の方法で王冠成形性および王冠の耐圧強度とＤＲＤ缶成形性を評価した。得られた結果を表３に示す。【００６９】
【表３】
0006468405.tif 000004
【００７０】
表３より、本発明例である鋼板Ｎｏ．４１、４４、４６、４８、４９、５３〜５６、５９、６０、６４の鋼板は、圧延方向の降伏強度が６００ＭＰａ以上、かつ耐圧強度が１６５ｐｓｉ以上である王冠の数が４５個以上であり、安定した耐圧強度を有していた。また、圧延方向の降伏強度が５６０ＭＰａ以上、かつ王冠高さの標準偏差が０．０９ｍｍ以下であり、王冠成形性は良好であり、ＤＲＤ缶成形性も良好であった。【００７１】
一方、比較例である鋼板Ｎｏ．４２、４３、４５、４７、５０、５１、５２、５７、５８、６１、６２、６５、６７の鋼板は、スラブ加熱温度、仕上圧延温度、熱間圧延工程の最終スタンドの圧下率、巻取温度、一次冷間圧延圧下率、均熱温度、均熱保持時間、前段冷却平均速度、二次冷間圧下率、後段冷却平均速度の何れかが本発明範囲を外れるため、二次冷間圧延後の鋼板の圧延方向の時効指数が２５ＭＰａ未満となり、耐圧強度が１６５ｐｓｉ以上である王冠の数が４５未満となり安定した耐圧強度を有しないあるいは／または圧延方向の降伏強度が低下することが分かった。あるいは／またはＤＲＤ缶成形性が劣化することが分かった。【００７２】
比較例である鋼板Ｎｏ．６３の鋼板は、二次冷間圧下率が高すぎるため、異方性が過大となり、王冠形状の均一性を損なうことに起因して、耐圧強度が１６５ｐｓｉ以上である王冠の数が４５未満となり安定した耐圧強度を有しないことが分かった。またＤＲＤ缶成形性が劣化することが分かった。【００７３】
比較例である鋼板Ｎｏ．６６の鋼板は、前段冷却停止温度が低すぎるため、二次冷間圧延後の鋼板の圧延方向の時効指数が５５ＭＰａ超となり、鋼板強度が過剰に上昇して耐圧強度が１６５ｐｓｉ以上である王冠の数が４５未満となり、安定した耐圧強度を有しないことが分かった。また、ＤＲＤ缶成形性が劣化することが分かった。
【要約】
質量％で、Ｃ：０．００６０％超０．０１００％以下、Ｓｉ：０．０５％以下Ｍｎ：０．０５％以上０．６０％以下、Ｐ：０．０５０％以下、Ｓ：０．０５０％以下、Ａｌ：０．０２０％以上０．０５０％以下、Ｎ：０．０１４０％超０．０１８０％以下およびＣｒ：０．０４０％以下を含有し、残部はＦｅおよび不可避的不純物の成分組成と、圧延方向の時効指数が２５〜５５ＭＰａおよび降伏強度が６２０〜７００ＭＰａである機械的性質とをそなえるものとすることによって、薄肉化しても十分な強度と優れた成形性を備える鋼板を提供する。